(57)【要約】【課題】  油性化粧料が塗布された肌上であっても、十分な濃さと十分な耐水性及び耐摩擦性とを併せ持つ化粧膜の描線を、十分な均一性及び密着性で設けることができる水系液状化粧料を提供すること。【解決手段】  本発明の水系液状化粧料は、スルホコハク酸ジエチルヘキシルナトリウム、無機着色顔料、水溶性分散剤、及び皮膜形成性ポリマーエマルションを含有し、スルホコハク酸ジエチルヘキシルナトリウムの含有量が化粧料全量基準で０．０１〜１質量％であり、無機着色顔料の含有量が化粧料全量基準で３〜２０質量％であり、無機着色顔料がカーボンブラックを含む。【選択図】  なし【特許請求の範囲】
【請求項１】
スルホコハク酸ジエチルヘキシルナトリウム、無機着色顔料、水溶性分散剤、及び皮膜形成性ポリマーエマルションを含有する水系液状化粧料であって、
前記スルホコハク酸ジエチルヘキシルナトリウムの含有量が化粧料全量基準で０．０１〜１質量％であり、
前記無機着色顔料の含有量が化粧料全量基準で３〜２０質量％であり、
前記無機着色顔料がカーボンブラックを含む、水系液状化粧料。
【請求項２】
前記水溶性分散剤が、ポリビニルピロリドン、ポリビニルアルコール及びアクリル系ポリマーからなる群より選択される少なくとも１種の水溶性ポリマーを含む、請求項１に記載の水系液状化粧料。
【請求項３】
前記アクリル系ポリマーがアクリル酸アルキル共重合体である、請求項２に記載の水系液状化粧料。
【請求項４】
２５℃における粘度が５０ｍＰａ・ｓ以下である、請求項１〜３のいずれか一項に記載の水系液状化粧料。
【請求項５】
ＨＬＢが８以上のノニオン界面活性剤を含まない、又は、ＨＬＢが８以上のノニオン界面活性剤の含有量が化粧料全量基準で０．１質量％以下である、請求項１〜４のいずれか一項に記載の水系液状化粧料。
【発明の詳細な説明】
【技術分野】
【０００１】
本発明は、水系液状化粧料に関する。
【背景技術】
【０００２】
メークアップ化粧料に用いられる水系液状化粧料として、水及び水性有機溶剤などに着色剤を溶解又は分散させたものが知られている。アイライナーやアイブロウなどのメークアップ化粧料の場合、特にアイライナーでは目の印象を強くするために濃い描線が求められる傾向にあり、着色剤として無機着色顔料を用いることが多い。無機着色顔料は比重が大きく、凝集や沈降を引き起こしやすいため、水系液状化粧料では分散が不十分になりやすく、描線にムラが生じやすい。
【０００３】
また、水系化粧料は、油性化粧料や油中水型乳化化粧料と比較して肌への密着性に劣る傾向があり、均一な化粧膜を形成することが難しい。アイライナーやアイブロウはファンデーション等のベースメークやアイシャドウを塗布した後の肌に使用することが多く、特に油系ファンデーションのような油性化粧料を塗布した肌には、はじかれやすい水系化粧料で均一な描線を設けることは難しい。更に、水系化粧料は、油性化粧料や油中水型乳化化粧料と比較して化粧膜の耐水性や耐摩擦性が劣る傾向にあり、化粧持ちを高めることが難しい剤型である。
【０００４】
水系液状化粧料において粉体成分を分散させる方法として、界面活性剤の配合がある（例えば、下記特許文献１を参照）。しかしながら、無機着色顔料の分散性を高めるために、ＨＬＢの高い親水性のノニオン界面活性剤を用いたり、界面活性剤の配合量を多くすると、化粧膜の耐水性及び耐摩擦性が低下する傾向にある。
【０００５】
他方、界面活性剤以外の成分によって無機着色顔料の分散を補うことで、水系液状化粧料の耐水性を向上させる技術も提案されている（例えば、下記特許文献２を参照）。
【先行技術文献】
【特許文献】
【０００６】
【特許文献１】特開２００４−３１５４５９号公報
【特許文献２】特開２０１０−２６０８３９号公報
【発明の概要】
【発明が解決しようとする課題】
【０００７】
ところで、水系化粧料は油性化粧料や油中水型乳化化粧料と比較して肌への密着性に劣るため、均一な化粧膜を形成することが難しい傾向にある。アイライナーやアイブロウはファンデーション等のベースメークやアイシャドウを塗布した後の肌に使用することが多く、特に油性ファンデーションのような油性化粧料を塗布した肌には、はじかれやすい水系化粧料で均一な描線を設けることは難しい。
【０００８】
上記特許文献２に記載の液状化粧料は、皮膜形成性樹脂からなる分散剤を特定量配合することによって肌密着性及び耐水性の向上を図っているが、化粧した肌における肌密着性や描線の均一性については満足できるものではない。
【０００９】
本発明は、上記事情に鑑みてなされたものであり、油性化粧料が塗布された肌上であっても、十分な濃さと十分な耐水性及び耐摩擦性とを併せ持つ化粧膜の描線を、十分な均一性及び密着性で設けることができる水系液状化粧料を提供することを目的とする。
【課題を解決するための手段】
【００１０】
上記課題を解決するために本発明は、スルホコハク酸ジエチルヘキシルナトリウム、無機着色顔料、水溶性分散剤、及び皮膜形成性ポリマーエマルションを含有する水系液状化粧料であって、スルホコハク酸ジエチルヘキシルナトリウムの含有量が化粧料全量基準で０．０１〜１質量％であり、無機着色顔料の含有量が化粧料全量基準で３〜２０質量％であり、無機着色顔料がカーボンブラックを含む水系液状化粧料を提供する。
【００１１】
本発明の水系液状化粧料によれば、上記構成を有することにより、油性化粧料が塗布された肌上であっても、十分な濃さと十分な耐水性及び耐摩擦性とを併せ持つ化粧膜の描線を、十分な均一性及び密着性で設けることができる。
【００１２】
ところで、液状化粧料の製品形態としてペンタイプの化粧品がある。ペンタイプは、化粧料を含浸した繊維収束体又は化粧料を充填した充填部といった化粧料貯蔵部と、これに接合された筆やフェルトからなる塗布部とを備えており、ダイヤルやノック等で貯蔵部に力を加えることによって化粧料が強制的に吐出されるメカニカルタイプと、液状化粧料の表面張力と毛細管現象の作用によって化粧料が吐出されるオートペンタイプなどが知られている。
【００１３】
本発明の水系液状化粧料は、低粘度化した場合であっても上述した効果を奏することがきる。この場合、本発明の水系液状化粧料は十分な吐出性を有することができ、オートペンタイプであっても安定的に吐出することができる。また、オートペンタイプにおいては、塗布部の種類によって毛細管力と液の保持力が異なるため、フェルトより筆の方が吐出しづらい傾向にあるが、本発明の水系液状化粧料によれば、筆からなる塗布部を備えるオートペンタイプであっても安定的に吐出することができる。
【００１４】
無機着色顔料の分散性及び化粧膜の耐摩擦性を向上させる観点から、上記水溶性分散剤は、ポリビニルピロリドン、ポリビニルアルコール及びアクリル系ポリマーからなる群より選択される少なくとも１種の水溶性ポリマーを含むことが好ましい。
【００１５】
化粧膜の耐摩擦性及び耐水性の観点から、上記アクリル系ポリマーは、アクリル酸アルキル共重合体であることが好ましい。
【００１６】
吐出性の観点から、本発明の水系液状化粧料は、２５℃における粘度が５０ｍＰａ・ｓ以下であってもよい。
【００１７】
化粧膜の耐水性及び耐摩擦性を向上させる観点から、本発明の水系液状化粧料は、ＨＬＢが８以上のノニオン界面活性剤を含まない、又は、ＨＬＢが８以上のノニオン界面活性剤の含有量が化粧料全量基準で０．１質量％以下であることが好ましい。
【発明の効果】
【００１８】
本発明によれば、油性化粧料が塗布された肌上であっても、十分な濃さと十分な耐水性及び耐摩擦性とを併せ持つ化粧膜の描線を、十分な均一性及び密着性で設けることができる水系液状化粧料を提供することができる。
【図面の簡単な説明】
【００１９】
【図１】液状化粧料容器について説明するための模式断面図である。
【発明を実施するための形態】
【００２０】
本実施形態の水系液状化粧料は、スルホコハク酸ジエチルヘキシルナトリウム、無機着色顔料、水溶性分散剤、及び皮膜形成性ポリマーエマルションを含有する。
【００２１】
なお、本明細書において水系とは、少なくとも水が含まれていることを意味する。水系化粧料には、水以外にエタノール等の炭素数１〜５の低級アルコールが更に含まれていてもよい。
【００２２】
本実施形態の水系液状化粧料における水の含有量は、化粧料全量基準で、４０〜８０質量％であってもよく、４５〜８０質量％であってもよく、５０〜８０質量％であってもよい。
【００２３】
また、本明細書において液状とは、２５℃において流動性を示すものであることを指す。本実施形態の水系液状化粧料の２５℃における粘度は、１００００ｍＰａ・ｓ以下であってもよく、容器の形態によって適宜設定することができる。例えば、ボトルタイプは、２５℃における粘度が１００００ｍＰａ・ｓ以下である化粧料が好ましく、ペンタイプは２５℃における粘度が５０００ｍＰａ・ｓ以下である化粧料が好ましい。
【００２４】
オートペンタイプでの吐出性を良好にする観点から、本実施形態の水系液状化粧料は、２５℃における粘度が、５０ｍＰａ・ｓ以下であることが好ましく、３０ｍＰａ・ｓ以下であることがより好ましく、２０ｍＰａ・ｓ以下であることが更に好ましい。また、使用性の観点から、本実施形態の水系液状化粧料は、２５℃における粘度が、２ｍＰａ・ｓ以上であることが好ましく、３ｍＰａ・ｓ以上であることがより好ましい。
【００２５】
なお、上記の粘度は、２５℃の試料について、ブルックフィールド型粘度計（ＢＭ型）を用いて、下記の条件で測定した値を意味する。
５〜５０ｍＰａ・ｓ：ＢＬアダプタ、回転数１２ｒｐｍ
５０〜５００ｍＰａ・ｓ：ローターＮｏ.１、回転数１２ｒｐｍ
２５０〜２５００ｍＰａ・ｓ：ローターＮｏ.２、回転数１２ｒｐｍ
１０００〜１００００ｍＰａ・ｓ：ローターＮｏ.３、回転数１２ｒｐｍ
５０００〜５００００ｍＰａ・ｓ：ローターＮｏ.４、回転数１２ｒｐｍ
【００２６】
［スルホコハク酸ジエチルヘキシルナトリウム］
本実施形態において用いられるスルホコハク酸ジエチルヘキシルナトリウム（スルホコハク酸ジエチルヘキシルＮａ）は、水を溶媒とした溶液であってもよい。スルホコハク酸ジエチルヘキシルＮａは、ＮＩＫＫＯＬ  ＯＴＰ−７５（日光ケミカルズ社製、製品名）等の市販品を用いることができる。
【００２７】
本実施形態の水系液状化粧料におけるスルホコハク酸ジエチルヘキシルＮａの含有量は、化粧料全量基準で、０．０１〜１質量％であることが好ましく、０．０５〜０．８質量％であることがより好ましく、０．１〜０．８質量％であることが更に好ましく、０．１〜０．５質量％であることが更により好ましい。スルホコハク酸ジエチルヘキシルＮａの含有量がこのような範囲にあると、肌上へのなじみ及びオートペンタイプに適用した場合の吐出性に優れた化粧料が得られやすくなる。
【００２８】
［無機着色顔料］
無機着色顔料としては、通常の化粧料に配合される公知の無機着色顔料を特に制限なく用いることができ、例えば、カーボンブラック、黒酸化鉄、ベンガラ、黄酸化鉄、酸化コバルト、酸化クロム、群青、紺青、酸化チタン、酸化亜鉛等が挙げられる。
【００２９】
無機着色顔料は１種を単独で又は２種以上を組み合わせて用いることができる。
【００３０】
本実施形態の水系液状化粧料における無機着色顔料の含有量は、化粧料全量基準で、３〜２０質量％であることが好ましく、４〜２０質量％であることがより好ましく、４〜１５質量％であることが更に好ましい。無機着色顔料の含有量が上記の範囲にあると、描線の濃さに優れた化粧膜の形成と、分散性及び吐出性との両立が容易となる。
【００３１】
本実施形態の水系液状化粧料は、無機着色顔料としてカーボンブラックを含むことができ、この場合においてもカーボンブラックが十分に分散され、描線の濃さに優れた化粧膜を均一性よく形成することができる。
【００３２】
本実施形態の水系液状化粧料におけるカーボンブラックの含有量は、化粧料全量基準で、３〜２０質量％であることが好ましく、４〜１５質量％であることがより好ましい。カーボンブラックの含有量が上記の範囲にあると、描線の濃さと吐出性に優れた化粧料が得られやすくなる。
【００３３】
本実施形態の水系液状化粧料は、無機着色顔料以外の着色剤を含んでいてもよい。着色剤としては、通常の化粧料に配合される公知の染料、色素及び有機性着色顔料を特に制限なく用いることができ、例えば、赤色２２７号、青色１号、黄色４号、黄色５号等の染料、カルミン、ベニバナ等の天然色素、赤色２２８号、赤色２２６号、青色４０４号、赤色２０２号、黄色４号アルミニウムレーキ等の有機性着色顔料、雲母チタン、魚鱗箔、オキシ塩化ビスマス等のパール顔料などが挙げられる。
【００３４】
本実施形態の水系液状化粧料は、シリカ、ガラス末、無水ケイ酸、ケイ酸アルミニウム、ケイ酸マグネシウム、ケイ酸アルミニウムマグネシウム、マイカ、合成マイカ、合成セリサイト、セリサイト、タルク、カオリン、炭化珪素、硫酸バリウム、及びＰＭＭＡ等の樹脂粒子などの体質顔料を含有することができる。
【００３５】
［水溶性分散剤］
本実施形態において用いられる水溶性分散剤としては、例えば、ポリビニルピロリドン（ＰＶＰ）、ポリビニルアルコール（ＰＶＡ）、アクリル系ポリマー等の水溶性ポリマー；親水性ノニオン界面活性剤、スルホコハク酸ジエチルヘキシルナトリウム以外のアニオン性界面活性剤、カチオン性界面活性剤、両性界面活性剤等の界面活性剤などを用いることができる。
【００３６】
アクリル系ポリマーとしては、（メタ）アクリル酸並びに（メタ）アクリル酸アルキルエステルからなる群よりされる１種又は２種以上のモノマーの単独重合体又は共重合体が挙げられる。（メタ）アクリル酸アルキルエステルは、炭素数１〜４又は８のアルキルエステルであることが好ましい。また、上記の単独重合体及び共重合体は、その主鎖を構成するモノマー単位構造として側鎖に酸性残基を有する構造を含み、中和によって水に溶解し得る水溶性ポリマーが好ましい。アクリル系ポリマーは、アンモニウム塩などの中和物であってもよい。
【００３７】
上記のアクリル系ポリマーは、水、エタノール、多価アルコール又はこれらの混合液との混合溶液として配合してもよい。
【００３８】
上記のアクリル系ポリマーは、アクリル酸アルキル共重合体が好ましく、Ｌｕｖｉｍｅｒ  １００Ｐ（ＢＡＳＦ社製、製品名）、ＣＯＶＡＣＲＹＬ  Ａ１５（ＳＥＮＳＩＥＮＴ社製、製品名、固形分濃度３０質量％）、ジュリマー  ＡＴ−２１０、ＡＴ−５１０（東亜合成社製、製品名、固形分濃度３０質量％）等の市販品を用いてもよい。なお、ここでいうアクリル酸アルキル共重合体とは、医薬部外品原料規格（外原規）のアクリル酸アルキル共重合体、アクリル酸アルキル共重合体液（１）及びアクリル酸アルキル共重合体液（２）における共重合体を意味する。
【００３９】
親水性ノニオン界面活性剤としては、例えば、ポリオキシアルキレンアルキルエーテル、グリセリンアルキルエーテル、グリセリン脂肪酸エステル、ポリグリセリン脂肪酸エステル、ソルビタン脂肪酸エステル及び、それらのアルキレングリコール付加物、ポリアルキレングリコール脂肪酸エステル、ポリグリセリン変性シリコーン、ポリエーテル変性シリコーンなどが挙げられる。アニオン性界面活性剤としては、例えば、アルキルリン酸塩、ポリオキシアルキレンアルキルエーテルリン酸塩、スルホン酸塩、アルキル硫酸塩、ポリアスパラギン酸塩などが挙げられる。カチオン性界面活性剤としては、アルキルアミン塩、アルキルトリメチルアンモニウム塩などが挙げられる。両性界面活性剤としては、レシチン、カルボベタイン型両性界面活性剤、スルホベタイン型両性界面活性剤、アミノ酸型両性界面活性剤などが挙げられる。
【００４０】
本実施形態の水系液状化粧料は、無機着色顔料の分散性と化粧膜の耐摩擦性の観点から、皮膜形成能を有する水溶性分散剤を含むことが好ましく、水溶性分散剤として、ポリビニルピロリドン、ポリビニルアルコール及びアクリル系ポリマーからなる群より選択される少なくとも１種の水溶性ポリマーを含むことが好ましい。
【００４１】
水溶性分散剤は１種を単独で又は２種以上を組み合わせて用いることができる。
【００４２】
本実施形態の水系液状化粧料における水溶性分散剤の含有量は、化粧料全量基準で、０．５〜５質量％であることが好ましく、１〜５質量％であることがより好ましく、１〜４質量％であることが更に好ましく、１〜３質量％であることが更により好ましい。水溶性分散剤の含有量が上記の範囲にあると、無機着色顔料の分散性を向上させやすくなる。
【００４３】
本実施形態の水系液状化粧料は、化粧膜の耐水性及び耐摩擦性を向上させる観点から、ＨＬＢが８以上のノニオン界面活性剤の含有量が化粧料全量基準で０．１質量％以下であることが好ましく、０．０９質量％以下であることがより好ましく、０．０５質量％以下であることが更に好ましく、０．０１質量％以下であることが更により好ましく、ＨＬＢが８以上のノニオン界面活性剤を含まないことが特に好ましい。ＨＬＢが８以上のノニオン界面活性剤としては、例えば、ポリオキシアルキレンアルキルエーテル、ポリアルキレングリコール脂肪酸エステルが挙げられる。
【００４４】
更に、本実施形態の水系液状化粧料は、化粧膜の耐水性及び耐摩擦性を向上させる観点から、ノニオン界面活性剤の含有量が化粧料全量基準で０．１質量％以下であることが好ましく、０．０９質量％以下であることがより好ましく、０．０５質量％以下であることが更に好ましく、０．０１質量％以下であることが更により好ましく、ノニオン界面活性剤を含まないことが特に好ましい。
【００４５】
［皮膜形成性ポリマーエマルション］
皮膜形成性ポリマーエマルションに含まれるポリマーとしては、（メタ）アクリル酸アルキルモノマーを構成単位として含む水に不溶の重合体若しくは共重合体が挙げられる。共重合体の場合、ランダム共重合体であっても、グラフト共重合体であっても、ブロック共重合体であっても、コア・シェル型共重合体であってもよい。コア・シェル型共重合体は、例えば、コアがポリ（メタ）アクリレートなどのアクリル樹脂又はポリウレタンなどのウレタン樹脂、シェルがポリ（メタ）アクリレートなどのアクリル樹脂又はポリウレタンなどのウレタン樹脂であるコアシェル構造を有する粒子を含む、アクリル樹脂エマルション又はウレタンアクリル複合樹脂エマルションであってもよい。
【００４６】
皮膜形成性ポリマーエマルションとしては、例えば、アクリル酸アルキル共重合体エマルション、アクリル酸アルキル・スチレン共重合体エマルション、アクリル酸アルキル・酢酸ビニル共重合体エマルション、アクリル酸アルキル・ジアセトンアクリルアミド共重合体エマルション、ウレタンアクリル複合樹脂エマルション等が挙げられる。この中でも、化粧膜の耐水性及び耐摩擦性の観点から、アクリル酸アルキル・スチレン共重合体エマルションが好ましい。なお、ここでいうアクリル酸アルキルには、メタクリル酸アルキルも包含される。
【００４７】
皮膜形成性ポリマーエマルションは、水を媒体とし、固形分濃度が３０〜６０質量％のものを用いることができる。
【００４８】
皮膜形成性ポリマーエマルションは市販品を用いることができる。アクリル酸アルキル共重合体エマルションとしては、ヨドゾールＧＨ８００Ｆ（アクゾノーベル社製、製品名、固形分濃度４５質量％）、ヨドゾールＧＨ８１０Ｆ（アクゾノーベル社製、製品名、固形分濃度４６質量％）、ヨドゾールＧＨ３４Ｆ（アクゾノーベル社製、製品名、固形分濃度４２質量％）、ダイトゾール５０００ＳＪ（大東化成工業社製、製品名、固形分濃度５０質量％）などが挙げられる。アクリル酸アルキル・スチレン共重合体エマルションとしては、ヨドゾールＧＨ４１Ｆ（アクゾノーベル社製、製品名、固形分濃度４５質量％）、ダイトゾール５０００ＳＴＹ（大東化成工業社製、製品名、固形分濃度５０質量％）、エマポリーＣＥ−１１９Ｎ（日光ケミカルズ株式会社販売、製品名）などが挙げられる。アクリル酸アルキル・酢酸ビニル共重合体エマルションとしては、ビニゾール２１４０Ｌ（大同化成工業社製、製品名、固形分濃度４５質量％）などが挙げられる。アクリル酸アルキル・ジアセトンアクリルアミド共重合体エマルションとしては、プラスサイズＬ−９５４０Ｕ（互応化学工業社製、製品名、固形分濃度４０質量％）が挙げられる。ウレタンアクリル複合樹脂エマルションとしては、リカボンドＳＳ−３０００（ジャパンコーティングレジン社製、製品名、固形分濃度３０質量％）が挙げられる。
【００４９】
皮膜形成性ポリマーエマルションは１種を単独で又は２種以上を組み合わせて用いることができる。
【００５０】
本実施形態の水系液状化粧料における皮膜形成性ポリマーエマルションの含有量は、化粧料全量を基準として、固形分濃度換算で１〜２０質量％であることが好ましく、２〜１５質量％であることがより好ましく、４〜１０質量％であることが更に好ましい。皮膜形成性ポリマーエマルションの含有量が上記の範囲にあると、化粧膜の耐水性及び耐摩擦性の確保と、オートペンタイプにおける吐出性とを両立することが容易となる。また、皮膜形成性ポリマーエマルションの含有量を上記上限値以下にすることで、化粧膜が強固になりすぎて肌が突っ張ったような感覚になることを回避しやすくなる。
【００５１】
本実施形態に係る水系液状化粧料には、上記の各成分の他に通常化粧品に使用される他の成分、例えば、保湿剤、粘度調整剤、防腐剤、ｐＨ調整剤、キレート剤、紫外線吸収剤、ビタミン類、美容成分、酸化防止剤、香料等を必要に応じて、本発明の効果を損なわない範囲で適宜配合することができる。
【００５２】
本実施形態に係る水系液状化粧料は、上述したスルホコハク酸ジエチルヘキシルナトリウム、無機着色顔料、水溶性分散剤、皮膜形成性ポリマーエマルション及び水、並びに必要に応じてその他の成分を溶解又は分散し、均一に攪拌・混合することにより製造することができる。
【００５３】
本実施形態に係る水系液状化粧料は、アイライナー、アイブロウ、アイシャドウ、マスカラなどのメイクアップ化粧料として用いることができる。描線の濃さと使用性の観点から、アイライナーとして用いることが好ましい。
【００５４】
本実施形態に係る水系液状化粧料は化粧品に使用される公知の製品形態で利用することができる。製品形態としては、例えば、ペンタイプ、ボトルタイプなどが挙げられる。ペンタイプとしては、化粧料を含浸した繊維収束体又は化粧料を充填した充填部といった化粧料貯蔵部と、これに接合された筆やフェルトからなる塗布部とを備えており、ダイヤルやノック等で貯蔵部に力を加えることによって化粧料が強制的に吐出されるメカニカルタイプ、液状化粧料の表面張力と毛細管現象の作用によって化粧料が吐出されるオートペンタイプが挙げられる。
【００５５】
本実施形態に係る水系液状化粧料は、使用方法の簡便性、携帯性の観点から、オートペンタイプで利用することが好ましい。オートペンタイプの容器は、公知のものを用いることができ、例えば、特開２０１６−８７０９４号公報に開示の液状化粧料容器が挙げられる。
【００５６】
図１は、液状化粧料容器を示す模式断面図である。図１に示される液状化粧料容器１００は、全体形状が筆記具の如き細長い丸棒状を呈するものであり、円筒状の容器本体１と、容器本体１内に設けられ本実施形態に係る水系液状化粧料Ｌを収容する収容部２と、容器本体１の先端に装着され収容部２内の水系液状化粧料Ｌを塗布するための毛筆３と、容器本体１内に配置され収容部２内と毛筆３を結ぶ軸状の中継芯４と、中継芯４周りに装着された略円筒状のジャバラ部材５と、を概略備える。なお、ここでは、使用者が容器本体１を持って塗布しやすいように、容器本体１に対して、有底円筒状の把持筒６が螺合により着脱可能に装着されている。なお、容器本体１は円筒状に限定されるものではなく、矩形筒等であっても良い。
【００５７】
容器本体１は、例えばＰＰ等から形成され、鍔付きで先細の円筒状に構成される。容器本体１の外周面に設けられた鍔部の後端面には、容器本体１に螺子込まれた把持筒６の先端面が突き当てられ、鍔部の先端面には、容器本体１に装着されたキャップ１０の開放端面が突き当てられる。また、容器本体１の後端の開口は、有底円筒状の尾栓７を差し込み装着することにより、閉じられている。
【００５８】
ジャバラ部材５は、水系液状化粧料Ｌの流量をコントロールするためのもので、水系液状化粧料Ｌを含む溝（ジャバラ）を有し、その円筒状の後端部が、容器本体１の内周面の凹部に嵌合することにより、容器本体１に装着されている。そして、容器本体１内のジャバラ部材５の後端部と尾栓７との間に上記収容部２が形成されており、この収容部２内に水系液状化粧料Ｌが収容されている。
【００５９】
中継芯４は、例えばアクリル樹脂等から形成され、ジャバラ部材５の筒孔を通過するように軸線方向に延在し、その先端側がジャバラ部材５の先端側と嵌合することでジャバラ部材５に装着されている。中継芯４は、その後端側の部分が収容部２内に進入すると共に、その先端側の部分が毛筆３に進入することで、収容部２内と毛筆３とを結んでいる。そして、中継芯４は、毛細管現象により収容部２内の水系液状化粧料Ｌを吸い上げ毛筆３へ供給するのを可能とする。
【００６０】
図１に示される液状化粧料容器１００においては、塗布体が毛筆とされているが、フェルトチップ、ウレタンチップに変更してもよい。
【００６１】
容器本体１の先端側には、毛筆３等を保護するための有底円筒状のキャップ１０が嵌合により着脱自在に装着されている。
【００６２】
液状化粧料容器１００にあっては、収容部２内に、水系液状化粧料Ｌと共に、軸線方向に移動可能な撹拌子２０及び軸線方向に伸縮可能なコイルバネ２１が収容されている。撹拌子２０は、ここでは、特に好ましいとして、球体とされているが、多面体や錐体等であっても良い。
【００６３】
コイルバネ２１は、径違いの複数のバネ部（ここでは径違いの２個のバネ部）を軸線方向に一体的に連ねた一体成形のバネであり、ここでは、例えばＳＵＳ等より成形されている。このコイルバネ２１は、撹拌子２０の径よりも小径の小径バネ部を後半部に備えると共に、小径バネ部の前方の軸線方向隣に、撹拌子２０の径より大径の大径バネ部を連ねて備える。
【００６４】
ここで、使用者が容器１００を振ると、撹拌子２０は、コイルバネ２１を構成する大径バネ部内を軸線方向に移動可能とされているため、撹拌子２０が軸線方向に移動し、この撹拌子２０の移動により水系液状化粧料Ｌが撹拌される。
【００６５】
このように構成された液状化粧料容器１００にあっては、収容部２内の水系液状化粧料Ｌは、中継芯４を介して先端側の毛筆３に向かって流出し、使用者により毛筆３による塗布に供される。なお、本実施形態に係る液状化粧料容器１００においては、上述した撹拌子１０及びコイルバネ２１を備えることにより、効率よく水系液状化粧料Ｌを毛筆３へ流出させることができるが、撹拌子１０及びコイルバネ２１を備えない構成に変更してもよい。
【００６６】
以上、本実施形態に係る水系液状化粧料を利用可能なオートペンタイプの容器として、所謂直液式の構成を有する液状化粧料容器１００を例に説明したが、容器はこのような構造に特に限定されず、公知のものを使用することができる。例えば、液状化粧料容器１００のジャバラ部材５、撹拌子２０、コイルバネ２１を省略し、収容部２には水系液状化粧料Ｌを含浸した中綿部材を収容し、後端側の部分を中綿部材の内部に進入させた中継芯４により水系液状化粧料Ｌを吸い上げ毛筆３へ供給する、所謂中綿式の構成を有する容器を用いてもよい。
【実施例】
【００６７】
以下、実施例により本発明をさらに具体的に説明するが、本発明は以下の実施例に限定されるものではない。
【００６８】
＜水系液状化粧料の製造＞
（実施例１〜１５、比較例１〜８）
表１〜３に示される各成分を同表中に示す割合（質量％）で、ディスパーにて混合し、水系液状化粧料をそれぞれ得た。なお、表中の水溶性ポリマー及びポリマーエマルションの値はそれぞれ、分散液及びエマルションの配合量である。
【００６９】
なお、表１〜３に示される各成分は、下記に示すものを使用した。
水溶性ポリマー−１：アクリル酸アルキル共重合体、固形分濃度３０質量％）
ポリマーエマルション−１：アクリル酸アルキル・スチレン共重合体エマルション（大東化成工業社製、製品名「ダイトゾール５０００ＳＴＹ」、固形分濃度５０質量％）
ポリマーエマルション−２：アクリル酸アルキル共重合体エマルション（大東化成工業社製、製品名「ダイトゾール５０００ＳＪ」、固形分濃度５０質量％）
【００７０】
＜水系液状化粧料の評価＞
上記で得られた水系液状化粧料を、図１に示す容器と同様の構造を有するオートタイプ容器（塗布体：毛筆、中継芯：アクリル樹脂）の収容部に充填して充填品を作製した。
【００７１】
作製した充填品について、下記評価方法により、吐出性、塗布状態、耐摩擦性及び耐水性について評価した。なお、実施例１５は、水系液状化粧料をボトル容器に充填し、吐出性以外の評価を行った。
【００７２】
＜吐出性の評価＞
腕に長さ約５ｃｍのラインを引き、描き具合を下記評価基準で吐出性を評価した。
［評価基準］
◎：十分に吐出し、描線が濃い。
○：問題なく吐出する。
△：吐出はするが不十分。
×：かすれがあり、吐出性に問題あり。
【００７３】
＜肌上での塗布状態（１）＞
腕に化粧料を塗布し、１０分間乾燥させた後に、塗布状態を目視にて観察し、下記評価基準で塗布状態を評価した。
［評価基準］
◎：全くはじかず、均一な描線（極めて良好）。
○：ほとんどはじかず、ほぼ均一な描線（良好）。
△：少しはじいて、描線がややムラ付く（やや不良）。
×：はじいて、描線がムラ付く（不良）。
【００７４】
＜肌上での塗布状態（２）＞
下記の組成を有する油性ファンデーションを塗布した腕に化粧料を塗布し、１０分間乾燥させた後に、塗布状態を目視にて観察し、下記評価基準で塗布状態を評価した。
［評価基準］
◎：全くはじかず、均一な描線（極めて良好）。
○：ほとんどはじかず、ほぼ均一な描線（良好）。
△：少しはじいて、描線がややムラ付く（やや不良）。
×：はじいて、描線がムラ付く（不良）。
【００７５】
［油性ファンデーションの組成］
（成分）                                    （組成：質量％）
メチルポリシロキサン                              ２０
パルミチン酸２−エチルヘキシル                    ２０
ポリエチレンワックス                                ６
タルク                                              ５
ナイロン末                                          ４
重質流動イソパラフィン                              ４
マイクロクリスタリンワックス                        ３
ワセリン                                            ３
セスキイソステアリン酸ソルビタン                    ２
架橋型メチルポリシロキサン                          １
天然ビタミンＥ                                    適量
マイカ                                            残量
酸化鉄                                              ３
酸化チタン                                        ２５
【００７６】
＜耐摩擦性の評価＞
腕に化粧料を塗布し、１０分間乾燥させた後に、指の腹で擦過し、塗布物の残り具合を目視にて観察し、下記評価基準で耐摩擦性を評価した。
［評価基準］
◎：塗布部の剥がれがない（極めて良好）。
○：塗布部の剥がれが少ない（良好）。
△：塗布部の剥がれが少しある（やや不良）。
×：塗布部の剥がれが多い（不良）。
【００７７】
＜耐水性の評価＞
腕に化粧料を塗布し、１０分間乾燥させた後に、流水で濡らし、指の腹で擦過し、塗布物の残り具合を目視にて観察し、下記評価基準で耐水性を評価した。
［評価基準］
◎：塗布部の剥がれがない（極めて良好）。
○：塗布部の剥がれが少ない（良好）。
△：塗布部の剥がれが少しある（やや不良）。
×：塗布部の剥がれが多い（不良）。
【００７８】
＜水系液状化粧料の粘度＞
２５℃の試料について、ブルックフィールド型粘度計（ＢＭ型）を用いて、下記の条件で粘度を測定した。なお、測定時間は１分間とした。
５〜５０ｍＰａ・ｓ：ＢＬアダプタ、回転数１２ｒｐｍ
５０〜５００ｍＰａ・ｓ：ローターＮｏ.１、回転数１２ｒｐｍ
２５０〜２５００ｍＰａ・ｓ：ローターＮｏ.２、回転数１２ｒｐｍ
１０００〜１００００ｍＰａ・ｓ：ローターＮｏ.３、回転数１２ｒｐｍ
５０００〜５００００ｍＰａ・ｓ：ローターＮｏ.４、回転数１２ｒｐｍ
【００７９】
【表１】
2020070259.tif 000002
【００８０】
【表２】
2020070259.tif 000003
【００８１】
【表３】
2020070259.tif 000004
【００８２】
（実施例１６：水系液状アイライナー）
（成分）                                    （配合割合（質量％））
１．  スルホコハク酸ジエチルヘキルＮａ                        ０．４
２．  カーボンブラック                                        ８
３．  アクリル酸アルキル共重合体液（固形分濃度３０質量％）    ８
４．  ウレタンアクリル複合樹脂エマルション
（固形分濃度３０質量％）                ２０
５．  １，３−ブチレングリコール                            １０
６．  エタノール                                              ３
７．  防腐剤                                                適量
８．  精製水                                                残量
【００８３】
＜製法＞
成分１〜８をディスパーで混合し、水系液状アイライナーを得た。
【００８４】
＜評価＞
上記で得られた水系液状アイライナーについて、上記と同様に評価を行った。結果は、吐出性が「◎」であり、肌上での塗布状態（１）が「◎」であり、肌上での塗布状態（２）が「◎」であり、耐摩擦性が「○」であり、耐水性が「○」であった。また、水系液状アイライナーの粘度は、７ｍＰａ・ｓであった。
【００８５】
（実施例１７：水系液状アイブロウ）
（成分）                                    （配合割合（質量％））
１．  スルホコハク酸ジエチルヘキルＮａ                        ０．３
２．  カーボンブラック                                        ３
３．  赤色２２７号                                            ０．０５
４．  黄色４号                                                ０．１
５．  青色１号                                                ０．０２
６．  ＰＶＰ                                                  ０．４
７．  ポリマーエマルションＤ１（固形分濃度５０質量％）      １５
８．  １，３−ブチレングリコール                            １０
９．  エタノール                                              ３
１０．防腐剤                                                適量
１１．精製水                                                残量
【００８６】
＜製法＞
成分１〜１１をディスパーで混合し、水系液状アイブロウを得た。
【００８７】
＜評価＞
上記で得られた水系液状アイブロウについて、上記と同様に評価を行った。結果は、吐出性が「◎」であり、肌上での塗布状態（１）が「◎」であり、肌上での塗布状態（２）が「◎」であり、耐摩擦性が「○」であり、耐水性が「○」であった。また、水系液状アイブロウの粘度は、４ｍＰａ・ｓであった。
【符号の説明】
【００８８】
１…容器本体、２…収容部、３…毛筆（塗布体）、２０…撹拌子、２１…コイルバネ（小径バネ部及び大径バネ部）、１００…液状化粧料容器、Ｌ…水系液状化粧料。
【図１】
2020070259.tif 000005